(57)【要約】【課題】吸水性が大きい軽量粗骨材を使用した軽量コンクリートであっても、ポンプ圧送性が良好で、耐凍害性も良好な軽量コンクリートを提供する。【解決手段】飽和含水率に対して５０％以上の水を含水している軽量粗骨材、セメント、細骨材、減水剤及び水を使用した軽量コンクリートであって、硬化後の軽量コンクリートの含水率が１０質量％以下である軽量コンクリート。前記軽量粗骨材は、入手のし易さやコストの観点から、膨張頁岩を焼成して得られる軽量粗骨材を使用することが好ましい。【選択図】　　　　　なし【特許請求の範囲】
【請求項１】
飽和含水率に対して５０％以上の水を含水している軽量粗骨材、セメント、細骨材、減水剤及び水を使用した軽量コンクリートであって、
硬化後の軽量コンクリートの含水率が１０質量％以下であることを特徴とする軽量コンクリート。
【請求項２】
前記軽量粗骨材が、膨張頁岩を焼成して得られる軽量粗骨材である請求項１に記載の軽量コンクリート。
【発明の詳細な説明】
【０００１】
【発明の属する技術分野】
本発明は、ポンプ圧送性が良好で、かつ、耐凍害性も良好な軽量コンクリートに関する。
【０００２】
【従来の技術】
従来より、軽量コンクリートは、自重を軽減できるという特長を活かして様々な用途に適用されている。しかし、軽量コンクリートは、耐凍害性に関しては、促進試験の結果、早期に劣化が生じることから普通コンクリートに比べて劣るという認識がされている。
軽量コンクリートの耐凍害性の問題を解決するために、従来より様々な方法が提案されている。例えば、特開平１１−１３１８０３号公報には、絶乾状態ないし吸水率５０％以下の割合で乾燥している軽量粗骨材を用いて軽量コンクートを製造する方法が記載されている。
【０００３】
【発明が解決しようとする課題】
前記特開平１１−１３１８０３号公報に記載されている製造方法によって製造された軽量コンクートでは、吸水性が小さい軽量粗骨材を使用した場合は、作業性が良好で、耐凍害性も良好なものとすることができるが、このような吸水性が小さい軽量粗骨材は入手が困難であるうえ、コストが高く、軽量コンクートのコストが高くなるという問題がある。
また、特開平１１−１３１８０３号公報に記載されている製造方法によって製造された軽量コンクートでは、比較的入手が容易でコストも安い吸水性が大きい軽量粗骨材を使用した場合には、該軽量コンクリートのポンプ圧送が困難になり、現場打ちには適用し難いという問題がある。
【０００４】
そのため、吸水性が大きい軽量粗骨材を使用した軽量コンクリートであっても、
ポンプ圧送性が良好で、耐凍害性も良好な軽量コンクリートが求められていた。
【０００５】
【課題を解決するための手段】
本発明者は、上記課題を解決するために鋭意研究した結果、特定量以上の水を含水している軽量粗骨材を使用すること、及び硬化後の軽量コンクリートの含水率を特定することにより、上記課題を解決することができることを見出し、本発明を完成した。
【０００６】
即ち、本発明は、飽和含水率に対して５０％以上の水を含水している軽量粗骨材、セメント、細骨材、減水剤及び水を使用した軽量コンクリートであって、
硬化後の軽量コンクリートの含水率が１０質量％以下であることを特徴とする軽量コンクリート（請求項１）である。
そして、前記軽量粗骨材としては、膨張頁岩を焼成して得られる軽量粗骨材が好ましい（請求項２）。
【０００７】
【発明の実施の形態】
以下、本発明について詳細に説明する。
本発明で使用する材料について説明する。
本発明において軽量粗骨材は、飽和含水率に対して５０％以上の水を含水している軽量粗骨材を使用する。ここで、軽量粗骨材の飽和含水率とは、通常の製造工程で行われる吸水方法で製品として出荷されるときの含水率であるが、ポンプ圧送による高圧化で吸水しないように飽和時まで吸水させている。軽量粗骨材の含水率が、飽和含水率に対して５０％未満では、軽量コンクリートのポンプ圧送が困難になるので好ましくない。
【０００８】
軽量粗骨材の種類としては、
１）膨張頁岩を焼成して得られる軽量粗骨材、
２）例えば、黒曜石、真珠岩などのガラス質原料にＳｉＣ等の発泡剤やベントナイト等の粘着材を加えて造粒し、この造粒物を１０００〜１３００℃で焼成・発泡させた軽量粗骨材、
等が挙げられる。
なお、本発明においては、入手のし易さやコストの観点から、軽量粗骨材は、膨張頁岩を焼成して得られる軽量粗骨材が好ましい。該軽量粗骨材の具体例としては、例えば、太平洋セメント株式会社製の「アサノライト」（商品名）が挙げられる。
【０００９】
セメントとしては、普通ポルトランドセメント、早強ポルトランドセメント、中庸熱ポルトランドセメント、低熱ポルトランドセメント等の各種ポルトランドセメントや高炉セメント、フライアッシュセメント等の混合セメントを使用することができる。
細骨材としては、川砂、陸砂、海砂、砕砂、珪砂やこれらの混合物を使用することができる。
減水剤としては、リグニン系、ナフタレンスルホン酸系、メラミン系、ポリカルボン酸系の減水剤、ＡＥ減水剤、高性能減水剤又は高性能ＡＥ減水剤を使用することができる。これらのうち、減水効果の大きな高性能減水剤又は高性能ＡＥ減水剤を使用することが好ましい。
水としては、水道水等を使用することができる。
【００１０】
軽量コンクリートの混練方法は、特に限定するものではなく、例えば、
１）各材料を、一括してミキサに投入し、混練する。
等の方法が挙げられる。
混練に用いるミキサは、通常のコンクリートの混練に用いられるどのタイプのものでもよく、例えば、揺動型ミキサ、パンタイプミキサ、二軸練りミキサ等が用いられる。
【００１１】
混練後、所定の型枠に混練物を投入して成形し、養生して硬化させる。養生方法は、特に限定するものではなく、気中養生や水中養生等を行えば良い。
本発明の軽量コンクリートは、硬化後の含水率が１０質量％以下のものである。ここで、軽量コンクリートの含水率とは、軽量コンクリート中に含まれている水の質量をコンクリートの乾燥質量で除した割合（％）である。軽量コンクリートの含水率が１０質量％を越えると、耐凍害性が低下するので好ましくない。
【００１２】
本発明の軽量コンクリートの好ましい配合は、水／セメント比が４５質量％以下、単位水量が１８０ｋｇ／ｍ３以下、単位粗骨材量は、４００Ｌ／ｍ３以下である。前記配合であれば、硬化後の含水率を１０質量％以下にすることができるうえ、５０Ｎ／ｍｍ２以上の高強度を発現させることができる。
なお、本発明においては、目的を損なわない範囲で、ＡＥ剤等の混和剤や、高炉スラグ、フライアッシュ、石灰石粉末、シリカフューム、膨張材等の混和材を添加することは差し支えない。
【００１３】
【実施例】
以下、実施例により本発明を説明する。
１．使用材料
以下に示す材料を使用した。
なお、アサノライトの飽和含水率は、３０％である。
１）セメントＡ；普通ポルトランドセメント（太平洋セメント（株）製）
２）セメントＢ；早強ポルトランドセメント（太平洋セメント（株）製）
３）細骨材；小笠産陸砂
４）軽量粗骨材Ａ；アサノライト含水率３０％品
５）軽量粗骨材Ｂ；アサノライト含水率７％品
６）高性能ＡＥ減水剤；レオビルドＳＰ−８Ｓ（（株）エヌエムビー製）
７）水；水道水
８）ＡＥ剤；マイクロエア７７５Ｓ（（株）エヌエムビー製）
【００１４】
２．軽量コンクリートの配合及び混練
前記材料を使用し、表１に示す配合にしたがって各材料を２軸強制練りミキサ（０．１ｍ３）に一括投入し、９０秒間混練した。
【００１５】
【表１】
2004091242.tif 000002
【００１６】
３．評価
１）ポンプ圧送性
上記各軽量コンクリート（スランプ１８〜２１ｃｍ）を、水平換算長さ１００ｍの配管にてポンプ圧送を行い、スランプロスが５ｃｍ以下の場合を「○：良い」、５ｃｍを越える場合を「×：悪い」で評価した。
２）圧縮強度
上記各軽量コンクリートを、φ１０×２０ｃｍの型枠に投入し、翌日脱型後、材齢２８日まで２０℃水中養生を行った後、該硬化体の圧縮強度を測定した。
３）耐凍害性
上記各軽量コンクリートの耐凍害性を「ＪＩＳ　Ａ　１１４８（コンクリートの凍結融解試験方法）」に準じて測定した。養生は、材齢１４日まで水中養生後、材齢２８日まで２０℃６０％Ｒ．Ｈ．で養生した。なお、３００サイクルにおける相対動弾性係数が６０以上の場合を○、６０未満の場合を×として評価した。
４）硬化体の含水率
上記３）と同様の養生を行った硬化体について、１１０℃で３０日間乾燥し、乾燥前後の硬化体の質量から、該硬化体の含水率を算出した。
それらの結果を表２に示す。
【００１７】
【表２】
2004091242.tif 000003
【００１８】
表２から、本発明で規定する軽量コンクリート（実施例１〜４）では、ポンプ圧送性が良好であるうえ、耐凍害性も良好であることがわかる。
一方、飽和含水率に対して５０％未満の水しか含水していない軽量粗骨材を使用した比較例１〜２の軽量コンクリートでは、ポンプ圧送性が悪かった。
また、硬化後の含水率が１０質量％を越える比較例３の軽量コンクリートでは、耐凍害性が劣っていた。
【００１９】
【発明の効果】
以上説明したように、本発明の軽量コンクリートは、吸水性が大きい軽量粗骨材を使用してもポンプ圧送性が良好である。また、本発明の軽量コンクリートは、耐凍害性にも優れるものである。従って、本発明の軽量コンクリートは、コスト低減を図ることができ、寒冷地等における現場打ちコンクリートとしても好適に使用することができる。